平均粒子径0.1~0.3μmの合成炭酸カルシウムと、重質炭酸カルシウムを、質量比合成炭酸カルシウム:重質炭酸カルシウムで20:80~80:20の範囲となるように含み、かつ固着剤を含むことを特徴とする農業ハウス用遮光コーティング材。合成炭酸カルシウムが立方形の粒子形状を有することを特徴とする請求項1に記載の農業ハウス用遮光コーティング材。重質炭酸カルシウムの平均粒子径が、0.5~3.5μmであることを特徴とする請求項1または2に記載の農業ハウス用遮光コーティング材。固着剤が、スチレンブタジエン系ラテックスであることを特徴とする請求項1~3のいずれか1項に記載の農業ハウス用遮光コーティング材。請求項1~4に記載の農業ハウス用遮光コーティング材を塗工することにより形成した塗膜を除去するための溶液であって、クエン酸を含むことを特徴とする除去液。本発明の目的は、遮光性に優れ、かつ良好な塗膜持続性を有し、取り扱いが容易で、塗膜の除去が容易な農業ハウス用遮光コーティング材及びそれを除去するための除去液を提供することにある。本発明の農業ハウス用遮光コーティング材は、平均粒子径0.1~0.3μmの合成炭酸カルシウムと、重質炭酸カルシウムを、質量比合成炭酸カルシウム:重質炭酸カルシウムで20:80~80:20の範囲となるように含み、かつ固着剤を含むことを特徴としている。本発明においては、平均粒子径0.1~0.3μmの合成炭酸カルシウムと重質炭酸カルシウムとを、質量比で20:80~80:20の範囲で混合して用いている。合成炭酸カルシウムと重質炭酸カルシウムをこのような範囲で混合して用いることにより、優れた遮光性と、良好な塗膜持続性と、取り扱いの容易性とを得ることができる。本発明における合成炭酸カルシウムは、立方形の粒子形状を有することが好ましい。また、重質炭酸カルシウムの平均粒子径は、0.5~3.5μmの範囲であることが好ましい。本発明において用いる固着剤は、スチレンブタジエン系ラテックスであることが好ましい。本発明の除去液は、上記本発明の農業ハウス用遮光コーティング材により形成した塗膜を除去するための溶液であって、クエン酸を含むことを特徴としている。本発明の農業ハウス用遮光コーティング材は、遮光性に優れ、かつ良好な塗膜持続性を有し、取り扱いが容易で、塗膜の除去が容易である。本発明の除去液を用いることにより、本発明の農業ハウス用遮光コーティング材で形成した塗膜を、安全にかつ容易に除去することができる。以下、本発明についてさらに詳細に説明する。<合成炭酸カルシウム>本発明において用いる合成炭酸カルシウムの平均粒子径は、0.1~0.3μmの範囲である。平均粒子径がこのような範囲である合成炭酸カルシウムを用いることにより、重質炭酸カルシウムとの併用で、優れた遮光性をコーティング材に付与することができる。また、良好な塗膜持続性をコーティング材に付与することができる。合成炭酸カルシウムは、水酸化カルシウムから製造されるもので、例えば、水酸化カルシウムを炭酸ガスと反応させることによって製造することができる。水酸化カルシウムは、例えば酸化カルシウムと水を反応させることによって製造することができる。酸化カルシウムは、例えば、石灰石原石をコークス等で混焼することによって製造することができる。この場合、焼成時に炭酸ガスが発生するので、この炭酸ガスを水酸化カルシウムと反応させることによって炭酸カルシウムを製造することができる。具体的には、水酸化カルシウムの水系スラリーに、炭酸ガスを吹き込むことにより、合成炭酸カルシウムを製造することができる。合成炭酸カルシウムの平均粒子径は、電子顕微鏡写真観察により、測定することができる。一般に、100個程度の粒子径を測定し、その平均値を平均粒子径とすることができる。本発明において用いる合成炭酸カルシウムのBET比表面積は、10.0~14.0m2/gの範囲であることが好ましく、白色度は96~100の範囲であることが好ましい。<重質炭酸カルシウム>重質炭酸カルシウムは、石灰石原石から直接製造されるもので、例えば、石灰石原石を機械的に粉砕分級することにより製造することができる。従って、重質炭酸カルシウムは、一般に、不定形である。重質炭酸カルシウムの平均粒子径は、0.5~3.5μmの範囲であることが好ましい。このような範囲の重質炭酸カルシウムを用いることにより、上記合成炭酸カルシウムとの併用で、遮光性により優れ、かつより良好な塗膜持続性を有するコーティング材を得ることができる。重質炭酸カルシウムの平均粒子径は、レーザ回折式粒度分布測定装置などにより測定することができる。空気透過法や、BET比表面積の換算により平均粒子径を求めてもよい。空気透過法による比表面積は、8000~35000cm2/gの範囲であることが好ましい。また、白色度は93~95の範囲であることが好ましい。<合成炭酸カルシウムと重質炭酸カルシウムの混合比>本発明においては、合成炭酸カルシウムと重質炭酸カルシウムを、質量比合成炭酸カルシウム:重質炭酸カルシウムで20:80~80:20の範囲となるように混合して用いている。このような範囲で合成炭酸カルシウム及び重質炭酸カルシウムを混合して用いることにより、遮光性に優れ、かつ良好な塗膜持続性を有し、取り扱いが容易なコーティング材とすることができる。合成炭酸カルシウムと重質炭酸カルシウムのさらに好ましい混合割合は、質量比で、35:65~65:35の範囲である。重質炭酸カルシウムの混合割合が多すぎると、遮光性及び塗膜持続性が悪くなる傾向がある。また、合成炭酸カルシウムが多すぎると、農業ハウスのフィルム上にコーティング材を吹き付ける際の吹き付け性が悪くなり、取り扱いが困難になる場合がある。<固着剤>本発明において用いる固着剤は、農業ハウスのフィルムに対する炭酸カルシウムの固着性が良好であり、コーティング材を除去する際の除去が容易なものであれば特に限定されるものではない。このような固着剤として、スチレンブタジエン系ラテックス、アクリレート系ラテックスなどのラテックスが挙げられる。本発明においては、特にスチレンブタジエン系ラテックスが、固着性及び除去性において優れており、好ましく用いられる。スチレンブタジエン系ラテックスのガラス転移温度としては、-20°C~-60°Cの範囲内であることが好ましい。固着剤の含有量は、炭酸カルシウム100質量部に対し、1~10質量部の範囲であることが好ましい。固着剤の含有割合が少なすぎると、フィルムに対する接着性に優れた塗膜が形成できない場合がある。また、固着剤の含有割合が多すぎると、十分な遮光性が得られない場合がある。<その他の添加剤>本発明においては、必要に応じて、炭酸カルシウム及び固着剤以外に、保水剤、pH調整剤、分散剤、界面活性剤、増粘剤、減粘剤、防腐剤、紫外線吸収剤、接着剤等の各種助剤を添加して用いることができる。また、本発明の効果を損なわない範囲において、炭酸カルシウム以外の無機顔料を用いてもよい。このような無機顔料として、カオリン、クレイ、タルク、二酸化チタン等が挙げられる。<コーティング材>本発明のコーティング材は、一般に用いられている噴霧機等によって農業ハウスのフィルム上に塗工することができる。塗工する際のスラリーは、一般に水系スラリーとして調製することが好ましい。塗工するスラリーにおける炭酸カルシウムの含有量は、固形分で、2~40質量、さらに4~10質量の範囲であることが好ましい。また、固着剤の含有量は、固形分で0.01~5質量、さらに0.1~1質量の範囲であることが好ましい。予めコーティング材の濃縮したスラリー例えば、固形分25~60質量を調製しておき、塗工する直前に水で希釈して塗工スラリーとしてもよい。<除去液>本発明の除去液は、本発明の農業ハウス用遮光コーティング材を除去するのに用いることができる除去液であり、クエン酸を含むことを特徴としている。本発明の除去液を用いることにより、本発明のコーティング材により形成された塗膜を、安全にかつ容易に除去することができる。従来においては、コーティング材による塗膜を除去する際に、一般に水酸化ナトリウなどのアルカリ性溶液を用い、固着剤を水に溶解させることによって除去している。本発明においては、顔料として炭酸カルシウムを用いているので、酸性水溶液を用い、炭酸カルシウムを分解することにより、塗膜を除去することができる。酸性水溶液として、クエン酸を主成分とする除去液を用いることにより、環境衛生面からも安全に、炭酸カルシウムを分解して塗膜を除去することができる。本発明の除去液におけるクエン酸の濃度は、2.5~20質量の範囲であることが好ましく、さらに好ましくは、10~20質量の範囲である。本発明の除去液においては、必要に応じて、エタノールなどのアルコール、界面活性剤などを含有することができる。これらの含有量は、それぞれ2.5~20質量の範囲であることが好ましく、さらに好ましくは5~10質量の範囲である。アルコールは、一般に除去液の防腐及び有機分の除去などを目的として添加される。また、界面活性剤は、一般に除去液の浸透性の向上などを目的として添加される。また、本発明の除去液においては、クエン酸以外に他の酸性成分を含有させて用いてもよい。本発明の除去液は、上記本発明のコーティング材の除去に限定されるものではなく、炭酸カルシウムを含有するコーティング材であれば、その他のコーティング材により形成した塗膜の除去にも用いることができる。本発明の除去液を用いて塗膜を除去した後、残渣の塗膜を除去するため、必要に応じてアルカリ性水溶液で残渣の塗膜を除去してもよい。以下、本発明を具体的な実施例により説明するが、本発明はこれらに限定されるものではない。実施例1~5及び比較例1~2平均粒子径1μmの重質炭酸カルシウムと、平均粒子径0.15μmの立方体の形状を有する合成炭酸カルシウムを、表1に示す質量比となるように混合した後、表1に示す質量部の水を加えてスラリーを調製した。このスラリーに、二酸化炭素を吹き込むことにより、そのpHを9.0に調節した。pHが安定化したスラリーをコロイドミルに通した。コロイドミルのロータとステータとの間隔は100μmに設定した。また、コロイドミル内での滞留時間は0.1秒未満とした。スラリーの温度は20°Cであった。次に、表1に示す質量部となるように、固着剤としてのスチレンブタジエン系ラテックス固形分46~50質量を、展着剤としてアセチレンジオール系化合物、及びシランカップリング剤を添加して攪拌混合し、コーティング材を調製した。アセチレンジオール系化合物としては、日信化学工業社製、商品名:オルフィンPD-301を用いた。また、シランカップリング剤としては、エポキシシランカップリング剤を用いた。以上のようにして得られたコーティング材を、水で5倍に希釈して、農業ハウスのフィルム上に動力式噴霧機でスプレー塗工した。各実施例及び比較例のコーティング材について、以下のようにして塗工性、持続性、遮光性及び吹き付け性を評価し、結果を表1に示した。塗工性ハウスフィルム表面への塗工のし易さを以下の基準で評価した。A:作業性良く塗工でき、液垂れもないB:作業性良く塗工できるが、やや液垂れが起こるC:塗工作業中に支障がある、あるいは液垂れが起こるD:塗工作業が極めて困難である、液垂れも顕著に起こる持続性ハウスフィルム上に塗工したコーティング塗膜が、3/4以上流出する時点までの時間を評価した。時間の単位は、月である。遮光性ハウス内の照度ルクスを、照度計株式会社カスタム製LX-1330D/LX-1332Dを用いて測定し、以下の式から遮光率を算出し、遮光率により以下の基準で評価した。遮光率=1-ハウス内の照度/ハウス外の照度×100A:遮光率が40以上B:遮光率が30以上40未満C:遮光率が20以上30未満D:遮光率が10以上20未満吹き付け性噴霧機によるコーティング材希釈液の吹き付け性を以下の基準で評価した。A:問題なく吹き付けができるB:吹き付けはできるが、噴出口にやや圧力がかかるC:吹き付けを続けると、目詰まりを起こすD:完全に目詰まりを起こして吹き付けができない表1に示すように、本発明に従う実施例1~5においては、良好な持続性、良好な遮光性及び良好な吹き付け性が得られている。これに対し、重質炭酸カルシウムの多い比較例1においては、持続性及び遮光性において劣っている。また合成炭酸カルシウムが多い比較例2においては、吹き付け性において劣っており、取り扱い性において劣っている。実施例2~4は、実施例1及び実施例5に比べて持続性、遮光性、及び吹き付け性において特に良好な結果が得られており、合成炭酸カルシウムと重質炭酸カルシウムの質量混合比は、35:65~65~35の範囲がさらに好ましいことがわかる。実施例6~12及び比較例3ここでは、実施例3のコーティング材を用いて形成した塗膜を除去する除去液について評価した。実施例6~12及び比較例3の除去液として、表2に示す組成の水溶液を調製した。表2に示す数字は、質量部である。比較例3の除去液には、クエン酸が含まれていない。実施例6~12及び比較例3の除去液を用いてコーティング塗膜を除去したときの除去性及び除去後の基材の状態を以下のようにして評価した。除去性ハウスフィルム上の塗膜層の除去割合により、以下の基準で評価した。A:基材上の塗膜層をほぼ全体的に除去できるB:基材上の塗膜層を概ね80除去できるC:基材上の塗膜層を概ね50除去できるD:基材上の塗膜層を除去できない基材の状態除去後の基材の状態を以下の基準で評価した。○:塗工前と比べ変化なし×:基材に変色やチョーキングが発生している表2に示すように、クエン酸を含有していない比較例3の除去液を用いた場合には、基材上の塗膜層を除去することができない。実施例6~12に示すように、クエン酸を含む除去液を用いることにより、基材上の塗膜層を除去することができる。特に、クエン酸を10質量以上含み、界面活性剤としてのポリオキシエチレンラウリルエーテルを5質量~10質量含む実施例10~12においては、基材上の塗膜層をほぼ全体的に除去することができる。上記の結果から、クエン酸を10質量以上含み、かつポリオキシエチレンラウリルエーテルなどの界面活性剤を5質量以上含む除去液が特に好ましいことがわかる。